(57)【要約】  本発明は、光源と、光変換層とを備える照明ユニットであって、光源が、光源光を提供するように構成され、発光ダイオード（ＬＥＤ）を備え、光変換層が、粒子状ルミネセンス材料を含有するケイ酸アルカリマトリックスを備え、光変換層が、光源光の少なくとも一部をルミネセンス材料光に変換するように構成される照明ユニットを提供する。
2015510252.tif 000002
【特許請求の範囲】
【請求項１】
光源と、光変換層とを備える照明ユニットであって、前記光源が、光源光を提供し、発光ダイオード（ＬＥＤ）を備え、前記光変換層が、粒子状ルミネセンス材料を含有するケイ酸アルカリマトリックスを備え、前記光変換層が、前記光源光の少なくとも一部をルミネセンス材料光に変換する照明ユニット。
【請求項２】
前記ケイ酸アルカリマトリックスが、ＳｉＯ２＊Ｍ２Ｏを含み、Ｍが、Ｌｉ、Ｎａ、及びＫからなる群から選択される種を含み、ＳｉＯ２とＭ２Ｏとのモル比が、２：１〜４：１の範囲内である請求項１に記載の照明ユニット。
【請求項３】
前記ケイ酸アルカリマトリックスが、Ｍ２ＳｉＯ３を含み、Ｍが、Ｌｉ、Ｎａ、及びＫからなる群から選択される種を含む請求項１又は２に記載の照明ユニット。
【請求項４】
前記Ｍが、少なくともＮａを含む請求項２又は３に記載の照明ユニット。
【請求項５】
前記光源が、青色光源光を発生し、前記光源と、前記光変換層とが、白色照明ユニット光を提供する請求項１乃至４のいずれか一項に記載の照明ユニット。
【請求項６】
前記粒子状ルミネセンス材料が、ガーネットを含有する３価セリウム、窒化物を含有する２価ユーロピウム、酸窒化物を含有する３価セリウム、及び酸窒化物を含有する２価ユーロピウムからなる群から選択される１つ又は複数のルミネセンス材料を含む請求項１乃至５のいずれか一項に記載の照明ユニット。
【請求項７】
前記光変換層が、少なくとも１０ｗｔ％のケイ酸アルカリを含み、前記光変換層内の前記ケイ酸アルカリと前記ルミネセンス材料との重量比が、２０：１〜１：２０の範囲内である請求項１乃至６のいずれか一項に記載の照明ユニット。
【請求項８】
前記光変換層が、ガラス繊維を更に含む請求項１乃至７のいずれか一項に記載の照明ユニット。
【請求項９】
前記光変換層の下流に構成された透過性光学素子を更に備え、前記透過性光学素子が、ドーム、コーティング、及び支持体からなる群から選択される請求項１乃至８のいずれか一項に記載の照明ユニット。
【請求項１０】
前記光変換層が、前記光源から離れて構成される請求項１乃至８のいずれか一項に記載の照明ユニット。
【請求項１１】
基板に光変換層を提供するための方法であって、前記光変換層が、粒子を備えるルミネセンス材料を含有するケイ酸アルカリマトリックスを備え、前記方法が、粒子状ルミネセンス材料と、ケイ酸アルカリマトリックス前駆体液体と、任意選択的に１つ又は複数の他の成分とを混合するステップと、任意選択的に１つ又は複数の更なるプロセス段階の後に、そのようにして得られた混合物を前記基板の表面に塗布するステップと、そのようにして形成された層を乾燥させて、前記光変換層を提供するステップとを含む方法。
【請求項１２】
前記基板が、ＬＥＤ、透過性支持体、又はウェハを備える請求項１１に記載の方法。
【請求項１３】
二酸化ケイ素と酸化アルカリとのモル重量比が、２：１〜４：１の範囲内である請求項１１又は１２に記載の方法。
【請求項１４】
前記ケイ酸アルカリマトリックス前駆体液体が、液体水ガラスを含む請求項１１乃至１３のいずれか一項に記載の方法。
【請求項１５】
照明ユニットにおける光変換層としての粒子状ルミネセンス材料用のマトリックスとしての固体水ガラスの使用。
【発明の詳細な説明】
【技術分野】
【０００１】
本発明は、ＬＥＤ（発光ダイオード）ベースの光源と、光変換層とを備える照明ユニットに関する。
【背景技術】
【０００２】
変換層を備えるＬＥＤベースの光源が、当技術分野で知られている。例えば、国際公開第２００７／０７３４９６号は、少なくとも１つの固体発光素子と、発光素子から離隔された少なくとも１つのルミネセンス素子とを備える照明デバイスであって、ルミネセンス素子の表面が、発光素子の照明表面の大きさの少なくとも２倍である照明デバイスを記載している。また、この文献には、少なくとも１つの固体発光素子と、発光素子から離隔された少なくとも１つのルミネセンス素子とを備える照明デバイスであって、ルミネセンス素子の投影の表面積が、発光素子の投影の表面積の少なくとも２倍である照明デバイスも記載されている。
【０００３】
国際公開第２０１０／０２７６７２号は、光源、及び光源を製造するための方法を記載している。この光源は、ダイと、光変換構成要素と、散乱リングとを含む。ダイは、ダイの上面、及びダイの１つ又は複数の側面を通して第１の波長の光を放出し、取付基板に結合される。光変換構成要素は、第１の波長の光を第２の波長の光に変換し、また、光変換構成要素は、ダイの上面に結合された底面を有する。光変換構成要素は、ダイの周りにスペースが存在するような横方向寸法を有し、スペースは、基板と光変換構成要素とによって境界を画される。散乱リングは、ダイの側面から放出される光の一部が光変換構成要素内に散乱されるようにスペース内に位置決めされる。
【発明の概要】
【発明が解決しようとする課題】
【０００４】
蛍光体変換ＬＥＤは、イルミネーション、ＬＣＤ背面照明、及び自動車を含めた多くの用途で使用される。青色光を白色光に変換するために、様々なルミネセンス材料系が使用される。通常、ルミネセンス材料粒子は、有機系又はハイブリッド有機／無機系を有するＬＥＤ表面に結合される。有機系の典型的な例は、エポキシである。有機／無機系の典型的な例は、シリコーンである。
【０００５】
エポキシは、高強度青色光の存在下で劣化（酸化）するので、高出力ＬＥＤパッケージでは使用されないことがある。シリコーンは、青色光に対してはるかに安定であるが、強い青色光と高温との組合せに関してやはり劣化することがある。ルミネセンス材料変換ＬＥＤにおいて、ストークスシフトにより、ルミネセンス材料粒子の表面で熱が発生される。熱は、ルミネセンス材料粒子を取り囲むポリマーマトリックスに影響を及ぼし、ルミネセンス材料との接触領域でポリマーの酸化を引き起こす。ポリマーは、断熱材料であり、したがって、ＧａＮの下のヒートシンクに向かう熱拡散を制限する。これは、ルミネセンス材料粒の領域内部に熱を保つ。したがって、ルミネセンス材料粒の表面での温度は極端に高くなり、その結果、ポリマーを焼損させる。ルミネセンス材料粒の表面でのポリマー劣化は、望ましくない色ずれ、及び光出力の損失を引き起こすことがある。更に、ルミネセンス材料の温度が高ければ高いほど、変換効率が低くなる。
【０００６】
したがって、本発明の一態様は、好ましくは更に上記の欠点の１つ又は複数を少なくとも一部なくす代替のマトリックスを提供することである。特に、代替のマトリックスは、シリコーンマトリックスよりも熱伝導性が高く、及び／又は熱的に安定である。更に、代替のマトリックスは、可視光に対して透明である。更に、好ましくは、代替のマトリックスは、（マトリックスの上に塗布されることがある）シリコーンの屈折率と実質的に同じ屈折率を有する。更に、好ましくはマトリックス、又はより正確には、ルミネセンス材料を有するマトリックスを備える光変換層は、基板に対して比較的容易に塗布可能である。
【０００７】
意外にも、水ガラスが、上に示される特性の１つ又は複数を実現することがあり、したがってマトリックスとして使用され得るように見える。したがって、本発明は、ルミネセンス材料用のマトリックスとしての水ガラスの使用を提供する。そのようなマトリックスは、ＬＥＤダイ上の層として（層内に）、ＬＥＤダイ上の基板上に、又はＬＥＤダイから離して適用されることがある。
【０００８】
水ガラスは、非常に高い温度に対して耐性があり、シリコーンよりも約１０倍良く熱を伝導する。更に、可視光に対して透明である。また、屈折率は、少なくとも幾つかのシリコーンの屈折率と同等であるように見える。その無機性質により、水ガラスは、ＬＥＤ環境内での熱的劣化を（実質的に）受けない。更に、その比較的高い熱伝導率が、ルミネセンス材料の温度を低く保つ。また、水ガラスコーティングは、機械的強度を提供し、したがって、積層されたガラスウェハの代わりとなり得る。
【課題を解決するための手段】
【０００９】
したがって、第１の態様では、本発明は、光源と、光変換層とを備える照明ユニットであって、光源が、光源光を提供するように構成され、発光ダイオード（ＬＥＤ）を備え、光変換層が、粒子状ルミネセンス材料を含有するケイ酸アルカリマトリックス（「マトリックス」）、特に（固体）水ガラスを備え、光変換層が、光源光の少なくとも一部をルミネセンス材料光に変換するように構成される照明ユニットを提供する。用語「マトリックス」は、ケイ酸アルカリマトリックスの量が少ないことがあるにせよ、ルミネセンス材料粒子がマトリックスによって取り囲まれる、即ち粒子がマトリックス内に埋め込まれることを表すことがある。また、用語「マトリックス」は、マトリックスが実質的に連続な相であり得ることを表すこともある。
【００１０】
上記のように、そのような照明ユニットは、光変換層が安定であることがあり、熱エネルギーがより良く伝導されて除去されることがあり、したがって光変換がより効率的であり得ることから、利益を得ることができる。更に、層の塗布は、比較的単純であることがある。
【００１１】
用語「光源」は、原則的には、当技術分野で知られている任意の光源に関することがある。好ましくは、光源は、動作中に、少なくとも２００〜４９０ｎｍの範囲から選択される波長での光を放出する光源であり、特に、動作中に、少なくとも４００〜４９０ｎｍの範囲から選択される波長での光を放出する光源である。この光は、一部は、ルミネセンス材料によって変換されることがある（下記参照）。特定の実施形態では、光源は、固体ＬＥＤ光源（ＬＥＤ又はレーザダイオードなど）を備える。また、用語「光源」は、２〜２０個の（固体）ＬＥＤ光源など、複数の光源に関することもある。したがって、特定の実施形態では、光源は、発光ダイオードを備える。特に、光源は、（動作中に）青色光を発生するように構成される。したがって、青色光の少なくとも一部は、光変換層によって、例えば、黄色、黄色と赤色、又は緑色と赤色などに変換されることがある。
【００１２】
光変換層は、光源光の少なくとも一部をルミネセンス材料光に変換するように構成される。光変換層は、透過構成で構成され得て、光源光が光変換層の一方の面に衝突し、ルミネセンス材料光及び任意選択的に光源光が光変換層の反対の面から逃げる（これは、光変換層の上記一方の面からも逃げるルミネセンス材料、及び／又は光変換層の上記一方の面で（一方の面から）反射／散乱される光源光を除外しない）。また、光変換層は、反射構成でも構成され得て、光源光が光変換層の一方の面に衝突し、ルミネセンス材料光のみが、層の同じ面から逃げることができる（これは、光変換層の上記一方の面で（一方の面から）反射／散乱される光源光も除外しない）。前者の構成は、例えば、光変換層がＬＥＤダイ上又は出射窓上に塗布されるときに使用され得る。後者の構成は、例えば、例えば反射層の代わりに、又は反射層の上で、光キャビティの壁又は他の部分の上に適用され得る。（（同じ）照明ユニットに）両方の構成が適用されることもあることに留意されたい。
【００１３】
一実施形態では、光変換層は多層でよく、例えば、第１の層が、赤色光を発生するように構成されたルミネセンス材料を備え、第２の層が、緑色及び／又は黄色光を発生するように構成されたルミネセンス材料を備える。代替として又は追加として、光変換層は、（保護）コーティングを備えることがあり（下記も参照のこと）、コーティングは、一実施形態では、ケイ酸アルカリ（固体水ガラスなど）を含むこともあるが、ルミネセンス材料を有さず、また、任意選択的に異なる組成物を有する。
【００１４】
上記のように、光変換層は、ＬＥＤのダイの上に塗布されることがあるが、例えば出射窓の上に塗布されることもある。したがって、一実施形態では、光変換層は、光源から離して、例えばそのような出射窓の上に構成されることがある。
【００１５】
上記のことから明らかになり得るように、照明ユニットは、様々な方法で構成されることがある。例えば、光変換層は、ダイ上でよく、及び／又は離れていてもよく、及び／又は（透過性）ドーム内に拡散されていてよく、ドーム上でもよい；光変換層は、透過様式又は反射様式で使用されることがある（両方の構成が同じ照明ユニット内で適用されることもある）；光変換層は、コーティングされてもよい。したがって、照明ユニットは、更に、光変換層の下流に構成された透過性光学素子を備えることがあり、透過性光学素子は、（例えば）ドーム、コーティング、及び支持体からなる群から選択されることがある。
【００１６】
エポキシドームなどのドームが当技術分野でよく知られており、ＬＥＤダイからの光抽出を支援するために使用され得る。一実施形態では、ドームは光変換層であり、即ち、ルミネセンス材料がドーム内に分散される。更に別の実施形態では、ルミネセンス材料は、本明細書で述べられるように、光変換層としてＬＥＤダイの上に提供され、ドームは、光変換層を有するダイの上に配置される。光変換層上でコーティングを使用するとき、コーティングは、例えば、酸化ケイ素及び窒化ケイ素の１つ又は複数を含むことがある。代替として又は追加として、コーティングは、シリコーンコーティングを含むことがあるが、他の（光学）コーティングが適用されることもある。
【００１７】
用語「上流」及び「下流」は、光発生手段（本明細書では特に第１の光源）からの光の伝播に対する要素又は機能の配置に関し、ここで、光発生手段からの光のビーム内の第１の位置に対して、光発生手段により近い光のビーム内の第２の位置が「上流」であり、光発生手段からより遠い光のビーム内の第３の位置が「下流」である。
【００１８】
特に、ケイ酸アルカリは、ＳｉＯ２＊Ｍ２Ｏ（「水ガラス」）を含むことがあり、Ｍが、Ｌｉ、Ｎａ、及びＫからなる群から選択される種、特に少なくともＮａを含み、ＳｉＯ２とＭ２Ｏとのモル比が、一実施形態では、２：１〜４：１の範囲内である（下記も参照のこと）。
【００１９】
様々なタイプの水ガラスケイ酸アルカリは、それらのＳｉＯ２：Ｍ２Ｏ比によって特徴付けられ、これは特に、２：１〜４：１（即ち１モルのＭ２Ｏに対して２〜４モルのＳｉＯ２）の間、特に２：１〜３．７５：１の間で変わることがある。したがって、一実施形態では、二酸化ケイ素と酸化アルカリとのモル比によって定義されるシリコンとアルカリ金属とのモル重量比は、２〜４の範囲内、特に２：１〜３．７５の間、特に２．５〜３．７５の間、特に２．７〜３．５の間、例えば特に２．８〜３．２２の間である。約３（±０．２）の比が、良好なコーティング結果を提供するように思われる（下記も更に参照のこと）。
【００２０】
特定の実施形態では、ケイ酸アルカリマトリックスが、Ｍ２ＳｉＯ３を含み、Ｍが、Ｌｉ、Ｎａ、及びＫからなる群から選択される種を含む。一実施形態では、同じマトリックス内に、２つ以上のアルカリイオン、例えば、（Ｌｉ，Ｎａ）２ＳｉＯ３が存在する。例えば、Ｍの７０モル％がナトリウムであり、Ｍの３０モル％がリチウムである。Ｍ２ＳｉＯ３に加えて、ケイ酸アルカリマトリックスは、Ｍ２Ｏ及びＳｉＯ２の１つ又は複数を含むこともある。特に、Ｍは、少なくともＮａ（ナトリウム）を含む。特定の実施形態では、ケイ酸アルカリマトリックスは、Ｎａ２ＳｉＯ３を含む。Ｎａ２ＳｉＯ３は、しばしば、ナトリウム水ガラスとして示される。炭酸ナトリウムと二酸化ケイ素は、溶融時に反応して、ケイ酸ナトリウムと二酸化炭素を発生する。即ち、Ｎａ２ＣＯ３＋ＳｉＯ２→Ｎａ２ＳｉＯ３＋ＣＯ２。無水ケイ酸ナトリウムは、頂点共有｛ＳｉＯ４｝四面体から構成される鎖状ポリマーアニオンを含有する。これはまた、カリウム及びリチウム変形形態にも当て嵌まることがある。（Ｍ２ＳｉＯ３）水ガラスのカリウム及びリチウム変形形態は、それぞれカリウム水ガラス及びリチウム水ガラスとして示される。
【００２１】
ケイ酸アルカリマトリックスは、ルミネセンス材料に加えて、任意選択的に他の材料も含み、例えば、反射材料、有機材料、例えばグリセロール（例えば、層形成を改良するため）、強化繊維（特にガラス繊維）などの１つ又は複数を含む。強化繊維（例えばガラス繊維）など他の材料を添加するとき、（そのような添加される材料）の屈折率は、好ましくは、ケイ酸アルカリマトリックス又は水ガラスの屈折率に近い。特に、そのような添加物の屈折率は、ケイ酸アルカリマトリックスの屈折率の±０．２０の範囲内、例えば±０．１０の範囲内、特に±０．０５の範囲内でよい。更に、ケイ酸アルカリマトリックスは、（結晶）水を含有することがある。一般に、水の重量パーセントは、光変換層の総重量に対して約１５ｗｔ％未満、特に約１０ｗｔ％未満、特に約５ｗｔ％未満である。
【００２２】
光変換層は、粒子状ルミネセンス材料を含む。ルミネセンス材料の粒子は、ケイ酸アルカリマトリックス内に（少なくとも一部）埋め込まれる。したがって、マトリックスは、連続相とみなされ得る。相対量に応じて、ケイ酸アルカリは、滑らかで光沢のある外観を有する実質的に平坦な一体層、又は粗いことがある層を形成することがある。特に、光変換層は、光変換層の総重量に対して少なくとも２ｗｔ％、特に少なくとも１０ｗｔ％、特に少なくとも２０ｗｔ％のケイ酸アルカリ（又は水ガラス）を含む。一実施形態では、光変換層内のケイ酸アルカリとルミネセンス材料との重量比は、５０：１〜１：５０、例えば２０：１〜１：２０、特に１０：１〜１：１０、例えば５：１〜１：５、例えば１：１〜１：３の範囲内である。用語「ルミネセンス材料」は、複数の異なるルミネセンス材料を表すこともあることに留意されたい（下記も参照のこと）。ケイ酸アルカリとルミネセンス材料との総量（即ち合計の量）は、一般に、光変換層の総重量に対して少なくとも５０ｗｔ％、特に少なくとも６０ｗｔ％、特に少なくとも７０ｗｔ％である。特に、ケイ酸アルカリとルミネセンス材料との総量は、光変換層の総重量に対して少なくとも８０ｗｔ％、特に少なくとも９０ｗｔ％、例えば少なくとも９５ｗｔ％でよい。
【００２３】
ルミネセンス材料は、基本的には、光源光の少なくとも一部を吸収するのに適しており、吸収された光源光の少なくとも一部を（特に可視域での）ルミネセンスに変換することができる任意のルミネセンス材料でよい。特に、ルミネセンス材料は、（光源光が青色光成分を含むと仮定して）光源光の青色部分の少なくとも一部を吸収するように構成される。
【００２４】
一実施形態では、粒子状ルミネセンス材料が、ガーネットを含有する３価セリウム、窒化物を含有する２価ユーロピウム、酸窒化物を含有する３価セリウム、及び酸窒化物を含有する２価ユーロピウムからなる群から選択される１つ又は複数のルミネセンス材料を含む。特に、それらのルミネセンス材料は、青色で励起可能であることがある。このようにして、望まれる場合には、青色光源光と、そのようなルミネセンス材料の１つ又は複数とに基づいて、任意選択的に１つ又は複数の更なるルミネセンス材料と組み合わせて、白色光が発生されることがある。したがって、一実施形態では、光源は、青色光源光を発生するように構成され、光源と、光変換層とが、白色照明ユニット光を提供するように構成される。したがって、一実施形態では、光源光は青色であり、ルミネセンス材料光は、黄色、黄色と赤色、又は緑色と赤色など１つ又は複数の補色を含む。
【００２５】
（そのような）（無機）ルミネセンス材料の例は、例えば、２．１又は３．３のＹＡＧ：Ｃｅのモル比でのセリウム（Ｃｅ）ドープイットリウムアルミニウムガーネット（ＹＡＧ）、又は（例えば同様のモル比での）セリウムドープルテチウムアルミニウムガーネット（ＬｕＡＧ）を含む。適切な無機ルミネセンス材料の特定の例は、例えば、Ｙ３Ａｌ５Ｏ１２：Ｃｅ３＋、Ｙ２ＬｕＡｌ５Ｏ１２：Ｃｅ３＋、ＹＧｄＴｂＡｌ５Ｏ１２：Ｃｅ３＋、Ｙ２．５Ｌｕ０．５Ａｌ５Ｏ１２：Ｃｅ３＋、Ｌｕ３Ａｌ５Ｏ１２：Ｃｅ３＋、（Ｓｒ，Ｂａ，Ｃａ）２ＳｉＯ４：Ｅｕ２＋、（Ｓｒ，Ｃａ，Ｂａ）Ｓｉ２Ｏ２Ｎ２：Ｅｕ２＋、（Ｃａ，Ｓｒ，Ｂａ）Ｇａ２Ｓ４：Ｅｕ２＋、（Ｃａ，Ｓｒ，Ｂａ）２Ｓｉ５Ｎ８：Ｅｕ２＋などである。他の青色光励起可能ルミネセンス材料が適用されることもある。
【００２６】
特定の実施形態では、ルミネセンス材料は、ルミネセンス量子ドットを含む。そのようなルミネセンス材料は、（当技術分野で知られているように、粒径に応じた）発光帯の同調可能性という利点を有することがある。更に、そのような系は、ルミネセンス飽和色を与えることがある。可視範囲内での発光を伴う最も良く知られている量子ドットは、硫化カドミウム（ＣｄＳ）などのシェル及び（又は）硫化亜鉛（ＺｎＳ）シェルを有するセレン化カドミウム（ＣｄＳｅ）に基づく。カドミウムを含まない量子ドット、例えば、リン化インジウム（ＩｎＰ）、及び／又は硫化銅インジウム（ＣｕＩｎＳ２）、及び／又は硫化銀インジウム（ＡｇＩｎＳ２）も使用され得る。そのようなルミネセンス材料は、透明材料、例えば上記又は下記の透明材料の１つ又は複数の中に埋め込まれることがある。
【００２７】
上記のように、用語「ルミネセンス材料」は、複数の異なるルミネセンス材料に関することもある。したがって、一実施形態では、ルミネセンス材料は、複数のルミネセンス材料を含む。ルミネセンス材料は、同じ励起波長での発光のスペクトル分布が異なるときに、異なる材料とみなされ得る。
【００２８】
粒子状ルミネセンス材料は、例えば、０．５〜１０μｍの範囲内の粒径を有するルミネセンス材料粒子を含むことがあり、特に、（粒子状ルミネセンス材料の粒子の）５０ｗｔ％以上、例えば少なくとも８５ｗｔ％が、０．５〜１０μｍの範囲内の寸法を有する。当然、量子ドットは、より小さいことがある。
【００２９】
本明細書における用語「白色光」は、当業者に知られている。白色光は、特に、約２０００〜２００００Ｋの間、特に２７００〜２００００Ｋの間の相関色温度（ＣＣＴ：correlated color temperature）を有する光に関し、一般的な照明に関しては、特に約２７００Ｋ〜６５００Ｋの範囲内であり、背面照明目的では、特に約７０００Ｋ〜２００００Ｋの範囲内であり、特に、ＢＢＬ（黒体軌跡：black body locus）から約１５ＳＤＣＭ（等色標準偏差：standard deviation of color matching）内、特にＢＢＬから約１０ＳＤＣＭ内、特にＢＢＬから約５ＳＤＣＭ内である。
【００３０】
用語「紫色光」又は「紫色発光」は、特に、約３８０〜４４０ｎｍの範囲内の波長を有する光に関する。用語「青色光」又は「青色発光」は、特に、約４４０〜４９０ｎｍの範囲内の波長を有する光（幾らかの紫色相及びシアン色相を含む）に関する。用語「緑色光」又は「緑色発光」は、特に、約４９０〜５４０ｎｍの範囲内の波長を有する光に関する。用語「黄色光」又は「黄色発光」は、特に、約５４０〜５７０ｎｍの範囲内の波長を有する光に関する。用語「橙色光」又は「橙色発光」は、特に、約５７０〜６００ｎｍの範囲内の波長を有する光に関する。用語「赤色光」又は「赤色発光」は、特に、約６００〜７５０ｎｍの範囲内の波長を有する光に関する。用語「可視」、「可視光」、又は「可視発光」は、約３８０〜７５０ｎｍの範囲内の波長を有する光を表す。
【００３１】
更なる態様では、本発明は、基板に光変換層を提供するための方法であって、光変換層が、粒子を備えるルミネセンス材料（即ち、粒子状ルミネセンス材料）を含有するケイ酸アルカリマトリックスを備え、方法が、粒子状ルミネセンス材料と、ケイ酸アルカリマトリックス前駆体液体と、任意選択的に１つ又は複数の他の成分とを混合するステップと、任意選択的に１つ又は複数の更なるプロセス段階の後に、そのようにして得られた混合物を基板の表面に塗布するステップと、そのようにして形成された層を乾燥させて、光変換層を提供するステップとを含む方法を提供する。
【００３２】
これは、比較的単純なプロセスであることがあり、一般に、上述のような光変換層を形成し得る、光変換層を提供するための現況技術のほとんどのプロセスよりも容易である。基板は、例えば、ＬＥＤ（特にＬＥＤダイ）、透過性支持体（例えば、出射窓として意図される）、又はウェハ（特に、複数のＬＥＤダイを備える）を備えることがある。ウェハは、後で、例えばレーザダイシングによってダイシングされることがある。ダイシング中に光変換層が実質的に無傷のままにされることがあるので、これもまた特有の利点である。任意選択的に、支持体は、例えばガラス繊維ベースのものなど強化繊維の布地を備えることがある。代替として、コーティング前に水ガラス／蛍光体懸濁液中に短繊維が懸濁されることがある。
【００３３】
ケイ酸アルカリマトリックス前駆体液体は、例えば、液体水ガラス又は液化された固体水ガラスでよい。水ガラス粉末は、水などの液体と混合されることがあり、そのようにして得られる液体（又は溶液）が、粒子状ルミネセンス材料及び任意選択的な他の成分と組み合わされる。ルミネセンス材料は、液体中の粒子状ルミネセンス材料の懸濁液を生じることがある。
【００３４】
用語「マトリックス前駆体」は、基板上への塗布後及び乾燥後に粒子状ルミネセンス材料を（少なくとも一部）取り囲むマトリックスをもたらす構成材料を液体が提供するときに使用される。このようにして、固体ケイ酸アルカリマトリックスが形成される。
【００３５】
特に、液体は、水ベースである。存在することがある他の成分は、例えば、エタノールやアセトンなどの有機低温沸騰溶媒であることがあるが、特に比が１を超えるとき、例えば２以上であるときには、他の粒子状材料、例えば反射器粒子や、ガラス繊維などの強化粒子であることもある。
【００３６】
用語「任意選択的な１つ又は複数の更なるプロセス段階」は、例えば、加熱プロセス、（激しい）混合プロセス、及び１つ又は複数の更なる成分の混合などを含むことがある。
【００３７】
上記のように、粒子状ルミネセンス材料は、一実施形態では、複数の異なるルミネセンス材料を含むことがある。これは、２つ（以上）のタイプの粒子を示唆することがあり、及び／又はそれぞれの粒子中に２つ（以上）のタイプのルミネセンス材料を含む粒子を示唆することもある。
【００３８】
光変換層の特性は、更に、形成されるときに光変換層を取り巻く液体中又は雰囲気中の酸性成分の存在によって影響を及ぼされることがある。したがって、一実施形態では、プロセスは、更に、（ｉ）酸性成分を混合物に添加するステップと、（ｉｉ）そのようにして形成された光変換層の上に酸性ガス又は酸性スプレーを案内するステップとの１つ又は複数を含む。これは、層の強度を改良し、耐湿性を高めることがある。
【００３９】
層は、（液体）コーティングを提供するために、当技術分野で知られている方法によって表面に塗布されることがある。光変換層を提供するために、そのようにして形成された層を乾燥させるとき、プロセスは、加熱段階を含むことがある。特に、乾燥は、そのようにして形成された層を、照明ユニットが全出力で適用されるときに到達され得る温度まで加熱することを含む。一実施形態では、（ＬＥＤダイ又は透過性支持体などの基板への塗布後の）層は、２００〜３００℃の範囲内の温度まで加熱される。
【００４０】
一実施形態では（上記も参照のこと）、粒子状ルミネセンス材料は、ルミネセンス材料粒子を含み、その５０ｗｔ％以上が、０．５〜１０μｍの範囲内の寸法を有する。更に、一実施形態では、プロセスは、５〜２００μｍ、例えば１０〜１００μｍ、例えば３０〜７０μｍの範囲内の厚さを有する光変換層を提供するステップを含む。
【００４１】
上記のように、照明ユニットでの光変換層としての粒子状ルミネセンス材料用のマトリックスとして、固体水ガラスが使用されることがある。
【００４２】
「実質的に全ての発光」又は「実質的に〜からなる」などでの、本明細書における用語「実質的に」は、当業者によって理解されよう。用語「実質的に」は、「完全に」、「完璧に」、「全て」などを有する実施形態を含むこともある。したがって、幾つかの実施形態では、副詞「実質的に」は省かれることもある。適用可能である場合には、用語「実質的に」は、９０％以上、例えば９５％以上、特に９９％以上、特に９９．５％以上（１００％も含む）に関することもある。用語「備える」は、用語「備える」が「からなる」を意味する実施形態も含む。
【００４３】
更に、本明細書及び特許請求の範囲における用語「第１の」、「第２の」、「第３の」などは、同様の要素を区別するために使用され、必ずしも順序又は時系列を表すためには使用されない。そのように使用される用語は、適切な状況下では交換可能であり、本明細書で述べられる本発明の実施形態は、本明細書で説明又は例示される以外の順序での操作も可能であることが理解されるべきである。
【００４４】
本明細書におけるデバイスは、とりわけ、動作中のものとして述べられる。当業者には明らかなように、本発明は、動作方法又は動作中のデバイスに限定されない。
【００４５】
上述の実施形態は、本発明を限定せずに例示し、当業者が、添付の特許請求の範囲の範囲から逸脱することなく多くの代替実施形態を設計することが可能であることに留意されるべきである。特許請求の範囲において、小括弧で括られた任意の参照符号は、特許請求の範囲を限定するものとは解釈されないものとする。動詞「備える」及びその活用形の使用は、特許請求の範囲に記載されるもの以外の要素又はステップの存在を除外しない。要素の前の数量詞「１つの」は、複数のそのような要素の存在を除外しない。本発明は、幾つかの異なる要素を備えるハードウェアによって、及び適切にプログラムされたコンピュータによって実装されることがある。幾つかの手段を列挙する装置クレームにおいて、これらの手段の幾つかは、ハードウェアの同一の要素によって具現化されることがある。特定の手段が互いに異なる従属クレームに記載されていることだけでは、これらの手段の組合せを有利に使用することができないことを示さない。
【００４６】
本発明は、更に、本説明で述べられる、及び／又は添付図面に示される特徴的な特徴の１つ又は複数を備えるデバイスに当て嵌まる。本発明は、更に、本説明で述べられる、及び／又は添付図面に示される特徴的な特徴の１つ又は複数を備える方法又はプロセスに関する。
【００４７】
本特許に述べられる様々な態様は、追加の利点を提供するために組み合わされ得る。更に、特徴の幾つかは、１つ又は複数の分割出願のための基礎となり得る。
【００４８】
次に、本発明の実施形態が、単に例として、添付の概略図面を参照して述べられる。対応する参照符号は、対応する部分を示す。
【図面の簡単な説明】
【００４９】
【図１ａ】照明ユニットの一実施形態を示す概略図である。
【図１ｂ】照明ユニットの一実施形態を示す概略図である。
【図１ｃ】照明ユニットの一実施形態を示す概略図である。
【図１ｄ】照明ユニットの一実施形態を示す概略図である。
【図２ａ】本発明の更なる一態様を示す概略図である。
【図２ｂ】本発明の更なる一態様を示す概略図である。
【図２ｃ】本発明の更なる一態様を示す概略図である。
【図２ｄ】本発明の更なる一態様を示す概略図である。
【００５０】
図面は、必ずしも正確な縮尺ではない。
【発明を実施するための形態】
【００５１】
図１ａは、参照番号１００で示される本発明の照明ユニットの一実施形態を概略的に示す。照明ユニットは、光源１０を備え、光源１０は、この概略図ではＬＥＤ（発光ダイオード）である。この実施形態では、光源１０の上、ここでは表面１５上、したがって光源１０の下流に、光変換層２０が提供される。この光変換層２０は、ケイ酸アルカリ又は水ガラスマトリックス４０を備え、マトリックス４０内部にルミネセンス材料粒子５５（下記参照）を含む。例として、照明ユニット１００は、例えば光抽出特性のために、（透過性）ドーム６１を更に備える。これは、透過性光学素子６０の一実施形態であり、透過性光学素子６０は、この実施形態では、光源１０の下流、しかも光変換層２０の下流に配置される。光源１０は、光源光１１（この図には示さない。図１ｃも参照のこと）を提供し、光源光１１は、少なくとも一部、光変換層２０によってルミネセンス材料光５１に変換される。照明ユニットから発する光は、参照番号１０１で示されており、少なくともこのルミネセンス材料光５１を含むが、任意選択的に、光変換層（内のルミネセンス材料５０）の吸収特性によっては光源光１１も含む。
【００５２】
図１ｂは、ドームを備えず、任意選択的なコーティング６２を備える別の実施形態を概略的に示す。このコーティング６２は、透過性光学素子６０の更なる例である。コーティング６２は、一実施形態では、ルミネセンス材料を有さないケイ酸アルカリ層でよいが、別の実施形態では、ポリマー層、シリコーン層、又はエポキシ層でよいことに留意されたい。代替として又は追加として、層は、無機コーティング、例えば酸化ケイ素又は窒化ケイ素層からなることがあり、特に、水などの環境的影響からケイ酸アルカリ層を保護するための機能を有する。
【００５３】
図１ａ〜図１ｂの概略的に示される実施形態どちらにおいても、光変換層２０は、光源１０、又は少なくともその光出射面、例えばＬＥＤのダイ（光出射面１５）と物理的に接触する。しかし、図１ｃでは、光変換層２０は、光源１０から離して配置される。この実施形態では、光変換層２０は、出射窓など透過性（即ち透光性）支持体３０（やはり光学素子６０の一例とみなされる）の上流に構成される。光変換層２０が塗布される支持体３０の表面は、参照番号６５で示される。任意選択的に、この表面６５はテクスチャを付けられることがある。特定の実施形態では、この表面は、強化繊維の布地を備える。光変換層２０が支持体３０の下流に配置されることもあり、又は光変換層２０が支持体の両側に塗布されることもあることに留意されたい。光変換層２０と光源との距離は、参照符号ｄで示され、例えば０．１ｍｍ〜１０ｃｍの範囲内でよい。図１ｃの構成では、基本的には、複数の光源１０が適用されることもあることに留意されたい。
【００５４】
図１ｄは、光源１０と、光変換層２０とを、幾分より詳細に概略的に示し、光変換層２０は、ルミネセンス材料粒子５５を含むマトリックス４０を備え、これらの粒子は、ルミネセンス材料５０を構成する。参照符号ｄ１で示される光変換層の高さは、例えば５〜２００μｍ、特に３０〜７０μｍ、例えば４０〜６０μｍの範囲内でよい。例として、この概略図面は、光源光１１が、一部は光変換層２０を透過され、一部はルミネセンス材料５０によって変換されてルミネセンス材料光５１を提供することを示す。ルミネセンス材料光５１と残りの光源光１１とが合わさって、照明ユニット光１０１を提供する。
【００５５】
図２ａは、基板表面７５を有する基板７０を非常に概略的に示し、基板表面７５に光変換層が塗布されることがある。この基板は、例えば図１ａ〜図１ｂに概略的に示されるようなＬＥＤのダイでよいが、図１ｃの透過性光学素子でもよい。次いで、図２ｂを参照すると、ケイ酸アルカリマトリックス前駆体液体とルミネセンス材料粒子とを含む液体を基板表面７５にコーティングすることによって、光変換層２０が塗布される。一実施形態では、基板７０は、ウェハ７６を備える。層を塗布（及び乾燥）した後、任意選択的に、コーティング等の光学素子６０が塗布されることがある。
【００５６】
図２ｄは、光変換層２０が滑らかでない表面２５を備える一実施形態を概略的に示す。例えば、高い重量百分率のルミネセンス材料で、そのような粗い表面が得られることがある。任意選択的に、更なるコーティングが塗布されることがある（上記も参照のこと）。
【実施例】
【００５７】
白色光ＬＥＤにおけるルミネセンス材料粒子のための担体として、シリコーンの代替としての水ガラスが研究された。
【００５８】
水ガラス（ケイ酸ナトリウム）は、砂（ＳｉＯ２）とソーダ灰（Ｎａ２ＣＯ３）の様々な部分を融解することによって生成され、ここで、ＣＯ２は除去される。これらの部分の比が、最終生成物の特性を決定する。この生成物は、ＳｉＯ２／Ｎａ２Ｏの比として、及び水中での濃度として特定される。また、異なる特性を得るために、ナトリウムがカリウム又はリチウムによって置き換えられることもある。薄膜として水ガラスを塗布した後、水が蒸発し、固体コーティングを後に残す。低いＳｉＯ２／Ｎａ２Ｏ比は、水をより良く保持し、したがってよりゆっくりと蒸発させる傾向がある。コーティング用途に関しては、高い比（約２．８〜３．２２）の溶液が特に推奨される。コーティングは、完全に脱水される場合に最も耐久性がある（水及びＣＯ２の取込みに対する耐性がある）。完全な脱水は、乾燥プロセス中に熱を必要とすることがある。ケイ酸塩層を２５０℃の温度で硬化することが推奨され、この温度は、ルミネセンス材料が耐えることができる温度よりも十分低い（窒化物ベースのルミネセンス材料は、３５０℃までの温度に耐えることができ、ＹＡＧベースのルミネセンス材料は、更に高い温度まで耐えることができる）。
【００５９】
コーティングを耐久性のあるものにするための別の方法は、化学的硬化を利用することである。ケイ酸塩は、様々な酸性又は可溶性金属化合物と反応され得る。酸性材料を用いたケイ酸アルカリの中和が、シリカを重合させて、ゲルを生成する。このように使用され得る化学的硬化剤は、鉱酸及び有機酸、ＣＯ２ガス、並びに炭酸水素ナトリウムなどの酸塩を含む。
【００６０】
ケイ酸塩被膜は、完全に脱水されるとき、優れた耐高温性を提供する。ほとんどのケイ酸塩は、約８５０℃の流動点を有する。ＬＥＤでは、そのような温度は、決して到達されない。
【００６１】
水ガラスは、可視光に対して透明であり、透過率は、４００ｎｍ未満で急速に低下し、３２５ｎｍで約４０％の値を示す。青色光を白色光に変換するＬＥＤに関して、この範囲は十分なものである。
【００６２】
ケイ酸塩コーティングは脆いことがある。より高い柔軟性が必要とされる場合、典型的には５ｗｔ％のグリセリンが添加され得る。グリセリンは、青色光に対して非常に高い透明性を有する。しかし、エチレングリコール、プロピレングリコール、アルコールなど他の材料が添加されることもある。代替として又は追加として、強化布地が塗布されることがあり、又は強化繊維が添加されることがある（上記も参照のこと）。
【００６３】
コーティング手順
ケイ酸塩溶液とルミネセンス材料粒子が、均一な分散液が得られるまで混合される。次いで、その分散液が、ＬＥＤを覆うガラスプレートの上に塗布され得る（離隔塗布）。また、分散液は、ＬＥＤの表面上（即ちダイ上）に直接塗布され得て、それにより、ガラスプレートの必要をなくす。コーティングは、例えばスピンコーティング又はスプレーコーティングによって行われ得る。しかし、ルミネセンス材料は高価であるので、損失の少ないコーティングが好ましい。スクリーン印刷又は浸漬コーティングが、小さい損失をもたらす。また、所望の変換特性を得るために、堆積プロセス中、コーティングの質が監視されることが好ましい。
【００６４】
コーティングが塗布された後、基板は、室温で乾燥される。水のほとんどが蒸発した後、コーティングを脱水するために、基板は、オーブン内で、ＳｉＯ２とＮａ２Ｏの比に応じて１００〜３００℃にゆっくりと加熱される。水蒸発ステップの前に、化学的硬化を得るために、例えばＣＯ２又はＨＣｌのガス又はスプレーを用いた後処理が適用されることがある。
【００６５】
ケイ酸塩とルミネセンス材料との比は、調整されることがある。多量のケイ酸塩は、ケイ酸塩内に完全に埋め込まれたルミネセンス材料粒子をもたらすことがあり、コーティングは、滑らかで光沢のある外観を有する。（ドームが使用されない場合に関して）より良い光アウトカップリングを得られるように、粗い表面を得るために、ケイ酸塩含有量を減少させることが望まれることがある（図２ｄも参照のこと）。ケイ酸塩含有量の更なる減少は、有孔構造をもたらす。有孔構造は、水がより容易に蒸発するという利点を有する。
【００６６】
水ガラスは、１０．６％Ｎａ２Ｏ及び２６．５％ＳｉＯ２の水溶液としてＭｅｒｃｋから得られた。ＹＡＧ：Ｃｅ３＋ルミネセンス材料粒子は、１：１の質量比での水ガラス中のルミネセンス材料の懸濁液を生成するために使用された。３”ウェハレベル成形パッケージングウェハ（シリコン成形化合物、ＳＭＣ）が、懸濁液中への手動の浸漬コーティングによって半分だけコーティングされた。他方の半分は、澄明な水ガラス溶液中に浸漬コーティングされた。比較のために、両半分の間で、幾つかのＬＥＤダイは、コーティングされないままであった。ウェハは、１日間、空気乾燥され、次いで、オーブン内で５０℃で４時間乾燥された。検査は、ルミネセンス材料充填コーティングが有孔性であったことを示した（連接した開孔）。そのため、半ウェハの半分が、澄明な水ガラスで再びコーティングされた。この澄明な水ガラスは、孔を満たし、高密度のルミネセンス材料充填コーティングを残した。したがって、ウェハは、以下の３つの異なるダイを含有した。即ち、コーティングされていないダイ、水ガラス中の高密度ルミネセンス材料でコーティングされたダイ、及び水ガラス中の有孔性ルミネセンス材料でコーティングされたダイ。ウェハは、再び、室温、及び５０℃で乾燥された。その後、１日間９０℃で乾燥され、次いで４時間の１２０℃乾燥ステップを施された。最後に、ウェハは、１５０℃で４時間乾燥された。
【００６７】
乾燥後、ウェハは、２０ｍｍ／ｓのダイシング速度で、２Ｗの２６６ｎｍＵＶレーザ（ＪＰＳＡ）でダイシングされた。水ガラス層及びＳＭＣ層は、１ステップでレーザ切断された。水ガラス材料が、切口付近に再堆積することが観察された。この水ガラス材料は、カミソリの刃を用いて排除することによって、ダイを損傷することなく容易に除去され得た。
【００６８】
再堆積された水ガラスの除去後、及びダイの分離後、コーティングの厚さが測定され得た。澄明な水ガラスは、約３０μｍの薄さであり、高密度ルミネセンス材料装填水ガラスは、約６０μｍであった。
【００６９】
水ガラスの表面は、非常に硬く、引掻き傷を付けられることがほとんどない。これは、水ガラスが、ダイ取扱い中に機械的な支持／保護として働くことができることを意味する。これは、積層されたガラスウェハの使用の代わりとなり得る。
【００７０】
ダイ分離後、試料は、リフロー炉内で基板上にはんだ付けされた。
【００７１】
屈折率
ダイの光出力を測定する前に、水ガラスの屈折率が測定された。水ガラスの液滴をポリエチレン箔上で拡散させることによって、澄明な水ガラスコーティングが調製された。室温乾燥後、箔は除去され、水ガラスシートが、オーブン内で５０℃、９０℃、及び１２０℃の温度で更に乾燥された。アッベ屈折計を使用して、様々な波長に関して屈折率が測定された。水ガラスの屈折率は、軟質ドームシリコーン材料の屈折率とほぼ一致するようであった。これは、水ガラスとドームとの界面が光をほとんどダイに反射し返さないことを意味するので、好ましい結果である。
【００７２】
光出力
基板にダイをはんだ付けし、シリコーンドームを成形した後、光出力が測定された。これらの結果は、澄明な水ガラスが、参照試料に比べて光出力を大幅には変えないことを示した。これは、ドームと水ガラスとの同様の屈折率により、尤もらしく思われる。有孔ルミネセンス材料を有するダイは、ルミネセンス材料を有さないダイの約５６％の光を生成する。
【００７３】
これらの実験において、約４２００Ｋの色温度が得られた。当然、ルミネセンス材料の量及びタイプ、並びに光源の波長（分布）に応じて、他の色点が得られることもある。
【００７４】
したがって、ルミネセンス材料充填水ガラスは、ルミネセンス材料充填シリコーンに勝る幾つかの利点、例えば、より低いコスト、より高い熱伝導率、並びに光及び温度に起因する劣化に対するより良い耐性を有する。水ガラスは、１ステップで、シリコーン及び積層されたガラスウェハの代わりとなり得る。水ガラスコーティングは、ルミネセンス材料粒子を含むことができ、剛性と耐引掻き性を同時に有する。水ガラスの屈折率は、シリコーンドームの屈折率とほぼ等しい。澄明な水ガラスを有するダイの光出力は、水ガラスを有さないダイの出力とほぼ等しい。有孔性のＹＡＧ充填水ガラスでコーティングされたダイは、良好な光出力を与える。水ガラスコーティングは、深紫外レーザを用いてダイシングされ得る。
【図１Ａ】
2015510252.tif 000003
【図１Ｂ】
2015510252.tif 000004
【図１Ｃ】
2015510252.tif 000005
【図１Ｄ】
2015510252.tif 000006
【図２Ａ】
2015510252.tif 000007
【図２Ｂ】
2015510252.tif 000008
【図２Ｃ】
2015510252.tif 000009
【図２Ｄ】
2015510252.tif 000010
【国際調査報告】
2015510252.tif 000011
2015510252.tif 000012
2015510252.tif 000013